(57)【要約】【課題】白色画像の彩度を詳細な範囲で表現することができるインクセットを提供すること。【解決手段】複数の白色インクを有するインクセットであって、前記インクセットは、第１白色インクと、該第１白色インクとは分光反射率比が異なる第２白色インクと、を備え、前記分光反射率比は、前記複数の白色インク毎に記録媒体上に形成された画像のＬ＊値が７２の場合において測定される分光反射率のうち、波長４３０ｎｍにおける分光反射率（Ｒ１）と、波長６８０ｎｍにおける分光反射率（Ｒ２）と、の比率（Ｒ１／Ｒ２）である。【選択図】図４
2012017383.tif 000002
【特許請求の範囲】
【請求項１】
複数の白色インクを有するインクセットであって、
前記インクセットは、第１白色インクと、該第１白色インクとは分光反射率比が異なる第２白色インクと、を備えているインクセット。
【請求項２】
請求項１において、
前記第１白色インクと、前記第２白色インクとは、互いに異なる色材が添加されている、インクセット。
【請求項３】
請求項１または請求項２において、
前記第１白色インクの前記分光反射率比と前記第２白色インクの前記分光反射率比との差は、０．１４以上である、インクセット。
【請求項４】
請求項１ないし請求項３のいずれか１項において、
前記第１白色インクの前記分光反射率比は、１．２５以上であり、前記第２白色インクの前記分光反射率比は、１．１以下である、インクセット。
【請求項５】
請求項１ないし請求項４のいずれか１項において、
前記第１白色インクは、二酸化チタン粒子を含む、インクセット。
【請求項６】
請求項５において、
前記二酸化チタン粒子の平均粒子径ｄ５０は、２８０ｎｍ以上４４０ｎｍ以下である、インクセット。
【請求項７】
請求項１ないし請求項６のいずれか１項において、
前記第２白色インクは、中空構造を有する粒子を含む、インクセット。
【請求項８】
液滴吐出装置を用いた画像形成方法であって、
記録媒体上に請求項１ないし請求項７のいずれか１項に記載のインクセットに備えられた第１白色インクを液滴として吐出する工程と、
前記記録媒体上に請求項１ないし請求項７のいずれか１項に記載のインクセットに備えられた第２白色インクを液滴として吐出する工程と、
を含む、画像形成方法。
【発明の詳細な説明】
【技術分野】
【０００１】
本発明は、インクセット、ならびにこれを用いた画像形成方法に関する。
【背景技術】
【０００２】
近年、白色の色材を含有する白色系インクを吐出するインクジェット記録装置について知られている。この白色系インクは、彩度が０である事が理想的であり、彩度が１違うだけでも視認される色は大きく異なってくる。このため白色系インクは他のカラーインクと比較しても一層厳密に彩度の調整が求められている。
【０００３】
ところで、白色インクを用いて記録された白色画像は白色インクに用いる色材の種類等によって色相が異なる場合がある。そのため、白色インクを用いて所望の彩度を有する白色画像を得るために、あらかじめ白色インクにシアン等の色材を添加したり、白色インクに粒径の異なる白色の色材を添加したりすることが知られている（例えば、特許文献１および特許文献２参照）。
【先行技術文献】
【特許文献】
【０００４】
【特許文献１】特開２００９−２３５１５３号公報
【特許文献２】特開２００３−３１３４８１号公報
【発明の概要】
【発明が解決しようとする課題】
【０００５】
しかしながら、白色インクに別の色材を添加する方法や、白色インクに粒子径の異なる色材を添加する方法では、彩度の再現範囲が狭く、厳密な彩度の制御が求められる白色インクにおいて、より細かい範囲内で彩度をコントロールすることが困難であった。
【０００６】
本発明のいくつかの態様にかかる目的の一つは、白色画像の彩度を詳細な範囲で表現することができるインクセットを提供することにある。
【課題を解決するための手段】
【０００７】
本発明は、上述の課題の少なくとも一部を解決するためになされたものであり、以下の態様または適用例として実現することができる。
【０００８】
［適用例１］
本発明に係るインクセットの一態様は、
複数の白色インクを有するインクセットであって、
前記インクセットは、第１白色インクと、該第１白色インクとは分光反射率比が異なる第２白色インクと、を備えている。
【０００９】
適用例１に記載のインクセットによれば、反射率比の異なる白色インクを有しているので、画像の彩度を詳細な範囲で表現することができる。
【００１０】
［適用例２］
適用例１において、
前記第１白色インクと、前記第２白色インクとは、互いに異なる色材が添加されていることができる。
【００１１】
［適用例３］
適用例１または適用例２において、
前記第１白色インクの前記分光反射率比と前記第２白色インクの前記分光反射率比との差は、０．１４以上であることができる。
【００１２】
適用例３に記載のインクセットによれば、彩度の表現範囲を広げることができる。
【００１３】
［適用例４］
適用例１ないし適用例３のいずれか１例において、
前記第１白色インクの前記分光反射率比は、１．２５以上であり、前記第２白色インクの前記分光反射率比は、１．１以下であることができる。
【００１４】
適用例４に記載のインクセットにおいて、分光反射率比が１．２５以上の第１白色インクは、青みがかった色相を備え、かつ、彩度の高い白色画像を記録することができる。また、分光反射率比が１．１以下の第２白色インクは、黄みがかった色相を備え、かつ、彩度の低い白色画像を記録することができる。これにより、連続的でなめらかな階調表現が実現できるとともに、表現できる色相や彩度の範囲が広くなる。
【００１５】
［適用例５］
適用例１ないし適用例４のいずれか１例において、
前記第１白色インクは、二酸化チタン粒子を含むことができる。
【００１６】
［適用例６］
適用例５において、
前記二酸化チタン粒子の平均粒子径ｄ５０は、２８０ｎｍ以上４４０ｎｍ以下であることができる。
【００１７】
適用例６に記載のインクセットは、青みの色相が強い白色画像を記録することができる。
【００１８】
［適用例７］
適用例１ないし適用例６のいずれか１例において、
前記第２白色インクは、中空構造を有する粒子を含むことができる。
【００１９】
［適用例８］
本発明に係る画像形成方法の一態様は、
液滴吐出装置を用いた画像形成方法であって、
記録媒体上に適用例１ないし適用例７のいずれか１例に記載のインクセットに備えられた第１白色インクを液滴として吐出する工程と、
前記記録媒体上に適用例１ないし適用例７のいずれか１例に記載のインクセットに備えられた第２白色インクを液滴として吐出する工程と、
を含む。
【００２０】
適用例８に記載の画像形成方法は、画像の彩度を詳細な範囲で調整することができる。
【図面の簡単な説明】
【００２１】
【図１】反射率測定用サンプルＡおよびＢの分光反射率分布を示す図。
【図２】反射率測定用サンプルＣおよびＤの分光反射率分布を示す図。
【図３】反射率測定用サンプルＥないしＧの分光反射率分布を示す図。
【図４】反射率測定用サンプルＡ〜Ｇの分光反射率比および彩度（Ｃ＊）の相関を示す図。
【図５】白色インクＡおよび白色インクＢの打ち込み比毎にｄｕｔｙ値を上昇させた場合における彩度（Ｃ＊値）の変化を示す図。
【図６】白色インクＡおよび白色インクＢの打ち込み比毎にｄｕｔｙ値を上昇させた場合における彩度（Ｃ＊値）の表現範囲を示す図。
【図７】白色度（Ｌ＊値）が７０以上を示す範囲における彩度（Ｃ＊値）の変化を示す図。
【発明を実施するための形態】
【００２２】
以下に本発明の好適な実施の形態について説明する。以下に説明する実施の形態は、本発明の一例を説明するものである。また、本発明は、以下の実施の形態に限定されるものではなく、本発明の要旨を変更しない範囲において実施される各種の変形例も含む。
【００２３】
１．インクセット
本発明の一実施形態に係るインクセットは、複数の白色インクを有するインクセットであって、前記インクセットは、第１白色インクと、該第１白色インクとは分光反射率比が異なる第２白色インクと、を備えている。
【００２４】
本発明において「分光反射率比」とは、複数の白色インク毎にＬ＊値が７２になるように記録媒体上に形成された画像の分光反射率を測定した場合における、波長４３０ｎｍにおける分光反射率（Ｒ１）と、波長６８０ｎｍにおける分光反射率（Ｒ２）と、の比率（Ｒ１／Ｒ２）のことをいう。なお、本発明において「画像」とは、ドット群から形成される印字パターンを示し、テキスト印字、ベタ印字も含める。
【００２５】
白色インクを用いて記録媒体上に形成された画像は、上記の分光反射率比（Ｒ１／Ｒ２）が高いと、彩度が高くなる傾向にある。一方、上記の分光反射率比（Ｒ１／Ｒ２）が低いと、白色インクを用いて記録媒体上に形成された画像は、彩度が低くなる傾向にある。本発明におけるインクセットは、第１白色インクと、第１白色インクとは反射率比の異なる第２白色インクと、を少なくとも備える。このように、インクセットに備えられた白色インクの反射率比が異なると、インク間で彩度が異なる。したがって、インクセットが異なる反射率比の第１白色インクおよび第２白色インクを備えていると、これらの白色インクの吐出比率等を変化させることにより、白色画像の連続的でなめらかな階調表現が可能となり、詳細な範囲で彩度を変化させることができる。
【００２６】
これに対して、白色インクとカラーインクとを用いて白色画像の色相や彩度を変化させようとすると、カラーインクによって色相や彩度が大きく変化するので、連続的でなめらかな階調表現が困難になり、得られる画像に粒状感が目立つ場合がある。ここで、カラーインクとは、シアン、マゼンタ、イエローおよびブラック等の色材を含むものをいう。
【００２７】
ここで、本発明における彩度とは、色の鮮やかさの度合いを示すものであり、ＣＩＥ（Ｃｏｍｍｉｓｓｉｏｎ  Ｉｎｔｅｒｎａｔｉｏｎａｌ  ｄｅ  ｌ’Ｅｃｌａｉｒａｇｅ：国際照明委員会）によって定められたＣＩＥ（１９７６）Ｌ＊ａ＊ｂ＊色空間（以下、「Ｌ＊ａ＊ｂ＊表色系」ともいう。）におけるＣ＊を表す指標である。具体的には、彩度（ｃ＊値）が高いと鮮やかさが高いことを示し、彩度（Ｃ＊値）が低いと鮮やかさが低いことを示す。
【００２８】
本実施形態における第１白色インクと第２白色インクとは、互いに異なる色材が添加されているのことが好ましい。これによって、互いの分光反射率比が異なりやすくなり、彩度の再現範囲が広がるようになる。
【００２９】
本実施形態における第１白色インクの分光反射率比と第２白色インクの分光反射率比との差は、０．１４以上であることが好ましく、０．１４以上０．４０以下であることがより好ましい。０．１４以上であると彩度の再現範囲が広がるが、０．４０を超えると両者の彩度差が大きくなりすぎて良好な白色度を有する白色画像を形成しにくくなる場合がある。
【００３０】
本実施形態における第１白色インクの分光反射率比は、１．２５以上であることが好ましく、１．２５以上１．５０以下であることがより好ましい。第１白色インクの分光反射率比が１．２５以上であると、青みがかった色相を備えた白色画像が得られ、かつ、彩度の高い白色画像を得ることができる。一方、第１白色インクの分光反射率比が１．２５未満であると、得られる白色画像の青みが低減する場合がある。また、第１白色インクの分光反射率比が１．５０を超えると、得られる白色画像の白色度が低下する場合がある。一方、第２白色インクの分光反射率比は、１．１以下であることが好ましく、１．０以上１．１以下であることがより好ましい。第２白色インクの分光反射率比が１．１以下であると、黄みがかった色相を備える白色画像が得られ、かつ、彩度の低い白色画像を得ることができる。一方、第２白色インクの分光反射率比が上記範囲外であると、得られる白色画像の黄みが低減する場合がある。
【００３１】
このように、分光反射率比が１．２５以上の第１白色インクは、青みがかった色相を備え、かつ、彩度の高い白色画像を記録することができる。また、分光反射率比が１．１以下の第２白色インクは、黄みがかった色相を備え、かつ、彩度の低い白色画像を記録することができる。したがって、このような白色インクを備えたインクセットを用いると、連続的でなめらかな階調表現が実現できるとともに、表現できる色相や彩度の範囲が広くなる。
【００３２】
なお、インクセットが分光反射率比の異なる白色インクを２種類備えている例を説明したが、これに限定されず、インクセットが３種類以上の反射率比の異なる白色インクを備えていてもよい。これにより、より連続的な階調表現を可能にしたり、色相や彩度の表現範囲をさらに広げることができる。
【００３３】
本発明において白色インク毎の分光反射率比を求めるためには、白色インク毎にＬ＊値が７２になるように記録媒体上に形成された白色画像を用いる。Ｌ＊とは、Ｌ＊ａ＊ｂ＊表色系における明度を表す指標である。本明細書におけるＬ＊値は、白色度の指標として用いており、Ｌ＊値が大きいほど白色度に優れていることを示す。Ｌ＊値は、ＪＩＳＺ８７２２に規定されている分光測光器を用いた分光測色方法に準じて測定される分光立体角反射率を基に、ＪＩＳＺ８７２９にしたがって算出することができる。具体的には、本発明におけるＬ＊値は、分光測光器Ｓｐｅｃｔｒｏｌｉｎｏ（商品名、ＧｒｅｔａｇＭａｃｂｅｔｈ社製）を用いて、Ｄ５０光源、観測視野２°の条件下において測定される分光立体角反射率を基に算出することができる。なお、分光測光器による分光立体角反射率の測定では、測定誤差を低減する観点から黒色台紙を用いて行うことが好ましい。
【００３４】
黒色台紙は、記録媒体上に形成された画像の分光立体角反射率の測定時において、記録媒体上に白色画像が記録された面とは反対側の面を覆うためのものである。これにより、記録媒体上に記録された白色画像の分光立体角反射率の測定誤差を低減することができる。
【００３５】
黒色台紙は、例えば、インクジェット記録装置を用いて、記録媒体上にブラックインクを吐出させることにより形成することができる。黒色台紙用の記録媒体としては、普通紙、マット紙、光沢紙、ガラス、塩化ビニルなどのプラスチックフィルム、基材にプラスチックや受容層をコーティングしたフィルム等が挙げられる。
【００３６】
本発明においてＬ＊値が７２になるように記録媒体上に形成された白色画像の分光反射率は、上述したＬ＊値の測定と同様に、分光測光器Ｓｐｅｃｔｒｏｌｉｎｏ（商品名、ＧｒｅｔａｇＭａｃｂｅｔｈ社製）を用いて測定することができる。
【００３７】
複数の白色インク毎に記録媒体上に白色画像を形成する方法としては、例えば、インクセットをインクジェット記録装置（後述）に搭載して、ヘッドから白色インクを記録媒体上に吐出することにより行うことができる。
【００３８】
白色画像を記録するために用いる記録媒体としては、例えば、普通紙、マット紙、光沢紙、ガラス、塩化ビニルなどのプラスチックフィルム、基材にプラスチックやインク受容層をコーティングしたフィルム等が挙げられる。
【００３９】
本実施形態にかかるインクセットは、複数の白色インクの他に、さらに一または複数の他のインクを備えたインクセットとしてもよい。インクセットに備えることができる他のインクとしては、シアン、マゼンタ、イエロー、ライトシアン、ライトマゼンタ、ダークイエロー、レッド、グリーン、ブルー、オレンジ、バイオレット等のカラーインク、ブラックインク、ライトブラックインク等が挙げられる。
【００４０】
１．１．白色インク
本実施形態に係るインクセットは、第１白色インクと、第１白色インクとは反射率比の異なる第２白色インクと、を少なくとも備える。以下、本実施形態に係る第１白色インクおよび第２白色インク（以下、単に「白色インク」ともいう。）に含有可能な成分について説明する。
【００４１】
１．１．１．白色顔料
白色インクは、白色顔料を含有することができる。白色顔料としては、例えば、金属酸化物粒子、中空構造を有する粒子等が挙げられる。白色インクは、白色顔料を１種類含んでいてもよいし２種類以上含んでいてもよい。
【００４２】
白色顔料の含有量（固形分）は、白色インクの全質量に対して、１質量％以上２０質量％以下であることが好ましく、５質量％以上１５質量％以下であることが好ましい。白色顔料の含有量が上記範囲を超えると、インクジェット記録装置に用いた場合においてヘッドの目詰まり等が発生する場合がある。一方、上記範囲未満であると、記録される画像の白色度等の色濃度が不足する傾向がある。
【００４３】
なお、本願において「白色インク」とは、エプソン純正写真用紙＜光沢＞（セイコーエプソン社製）に、ｄｕｔｙ１００％以上で吐出されたインクの明度（Ｌ＊）および色度（ａ＊、ｂ＊）が、分光測光器Ｓｐｅｃｔｒｏｌｉｎｏ（商品名、ＧｒｅｔａｇＭａｃｂｅｔｈ社製）を用いて、測定条件をＤ５０光源、観測視野を２°、濃度をＤＩＮ  ＮＢ、白色基準をＡｂｓ、フィルターをＮｏ、測定モードをＲｅｆｌｅｃｔａｎｃｅ、として設定して計測した場合に、
７０≦Ｌ＊≦１００
−４．５≦ａ＊≦２
−６≦ｂ＊≦２．５
の範囲を示すインクのことをいう。
【００４４】
なお、本明細書において、「ｄｕｔｙ値」とは、下式で算出される値である。
【００４５】
ｄｕｔｙ（％）＝実印字ドット数／（縦解像度×横解像度）×１００
（式中、「実印字ドット数」は単位面積当たりの実印字ドット数であり、「縦解像度」および「横解像度」はそれぞれ単位面積当たりの解像度である。１００％ｄｕｔｙとは、画素に対する単色の最大インク質量を意味する。）
【００４６】
（１）金属酸化物粒子
白色インクは、白色顔料として金属酸化物粒子を含有することができる。金属酸化物粒子としては、例えば、二酸化チタン、酸化亜鉛、シリカ、アルミナ、酸化マグネシウム、酸化ジルコニウム等が挙げられる。これらの中でも、白色度に優れているという観点から、二酸化チタンを粉末状にした二酸化チタン粒子を用いることが好ましい。
【００４７】
金属酸化物粒子の平均粒子径ｄ５０は、３０ｎｍ以上６００ｎｍ以下であることが好ましい。金属酸化物粒子の平均粒子径ｄ５０が上記範囲を超えると、粒子が沈降するなどして分散安定性を損なうことがあり、また、インクジェット記録装置に適用した場合において、ヘッドの目詰まり等が発生する場合がある。一方、金属酸化物粒子の平均粒子径ｄ５０が上記範囲未満であると、白色度が不足する傾向にある。
【００４８】
また、白色顔料として二酸化チタン粒子を用いる場合において、二酸化チタン粒子の平均粒子径ｄ５０は、２８０ｎｍ以上４４０ｎｍ以下であることが好ましい。これにより、青みがかった色相を有する白色画像を容易に得ることができる。特に、二酸化チタン粒子の平均粒子径ｄ５０が小さくなるにつれて、得られる白色画像の色相は、青みが増す傾向にある。そのため、第１白色インクに含まれる二酸化チタン粒子と、第２白色インクに含まれる二酸化チタン粒子と、の粒子径が異なるインクセットを用いると、より連続的な階調表現が可能となる。
【００４９】
二酸化チタン粒子としては、市販されているものを用いることができ、例えば、超微粒子酸化チタンＴＴＯシリーズ（株式会社石原産業製）や、微粒子酸化チタン（テイカ株式会社製）が挙げられる。
【００５０】
平均粒子径ｄ５０は、例えば、粒径加積曲線を用いて測定される。粒径加積曲線とは、インク等の液体中に分散された粒子について、粒子の直径および当該粒子の存在数を求めることができる測定を行った結果を統計的に処理して得られる曲線の一種である。粒径加積曲線は、粒子の直径を横軸に取り、粒子の質量（粒子を球と見なしたときの体積、粒子の密度、および粒子数の積）について、直径の小さい粒子から大きい粒子に向かって積算した値（積分値）を縦軸に取ったものである。そして、粒径ｄ５０とは、粒径加積曲線において、縦軸を規格化（測定された粒子の総質量を１と）したときに、縦軸の値が５０％（０．５０）となるときの横軸の値、すなわち粒子の直径のことをいう。金属酸化物粒子の平均粒子径は、レーザー回折散乱法を測定原理とする粒度分布測定装置により測定することができる。粒度分布測定装置としては、例えば、動的光散乱法を測定原理とする粒度分布計（例えば、「マイクロトラックＵＰＡ−ＥＸ１５０」日機装株式会社製）を用いることができる。
【００５１】
（２）中空構造を有する粒子
白色インクは、白色顔料として中空構造を有する粒子を含有することができる。中空構造を有する粒子としては、特に限定されるものではなく、公知のものを用いることができる。例えば、米国特許第４，８８０，４６５号や特許第３，５６２，７５４号などの明細書に記載されている粒子を好ましく用いることができる。
【００５２】
中空構造を有する粒子の調製方法は、特に制限されるものではなく、例えば以下のような公知の方法を適用することができる。中空構造を有する樹脂の調製方法としては、例えば、ビニルモノマー、界面活性剤、重合開始剤、および水系分散媒を窒素雰囲気下で加熱しながら撹拌することにより中空構造を有する粒子のエマルジョンを形成する、いわゆる乳化重合法を適用することができる。
【００５３】
中空構造を有する粒子の平均粒子径（外径）（ｄ５０）は、２００ｎｍ以上１０００ｎｍ以下であることが好ましく、４００ｎｍ以上８００ｎｍ以下であることがより好ましく、６００ｎｍ以上８００ｎｍ以下であるとことが特に好ましい。中空構造を有する粒子の外径が上記範囲内にあれば、白色インク中の分散を良好に保つことができ、また、記録媒体に付着された際に、白色度が良好な画像を得ることができる。一方、外径が１０００μｍを超えると、粒子が沈降するなどして分散安定性を損なうことがあり、インクジェット記録装置に適用した場合にヘッドの目詰まりなどが発生する場合がある。一方、外径が２００ｎｍ未満であると、白色度が低下する場合がある。また、中空構造を有する粒子の内径（すなわち、上述したコアの外径）は、１００ｎｍ以上８００ｎｍ以下程度が適当である。中空構造を有する粒子の平均粒子径ｄ５０は、金属酸化物粒子の平均粒子径ｄ５０と同様の方法で測定することができる。
【００５４】
なお、中空構造を有する粒子の平均粒子径（外径）（ｄ５０）が６００ｎｍ以上８００ｎｍ以下であると、黄みがかった色相を有する白色画像を容易に得ることができる。特に、中空構造を有する粒子の平均粒子径ｄ５０が大きくなるにつれて、得られる白色画像の色相の黄みが増す傾向にある。そのため、第１白色インクに含まれる中空構造を有する粒子と、第２白色インクに含まれる中空構造を有する粒子と、の粒子径が異なるインクセットを用いると、より連続的な階調表現が可能となる。
【００５５】
また、上述したように、二酸化チタン粒子の平均粒子径ｄ５０が２８０ｎｍ以上４４０ｎｍ以下であると、青みがかった色相を有する白色画像を容易に得ることができる。そのため、第１白色インクに含まれる白色顔料として平均粒子径ｄ５０が２８０ｎｍ以上４４０ｎｍ以下の二酸化チタン粒子を用い、第２白色インクに含まれる白色顔料として平均粒子径ｄ５０が６００ｎｍ以上８００ｎｍ以下の中空構造を有する粒子を用いると、色相の異なる組み合わせのインクセットを容易に得ることができる。これにより、色相の表現範囲を容易に広げることができる。
【００５６】
１．１．２．樹脂成分
白色インクは、水溶性および／または非水溶性の樹脂成分を含有することができる。該樹脂成分は、白色インクを固化させて白色インク固化物を記録媒体上に強固に定着させたり、白色インク中において白色顔料を分散保持させたりすることができる。樹脂成分は、インク中に溶解された状態またはインク中に分散された状態のいずれの状態であってもよい。
【００５７】
樹脂成分としては、ポリビニルアルコール類、ポリビニルピロリドン類、ポリアクリル酸、アクリル酸−アクリルニトリル共重合体、酢酸ビニル−アクリル酸エステル共重合体、アクリル酸−アクリル酸エステル共重合体、スチレン−アクリル酸共重合体、スチレン−メタクリル酸共重合体、スチレン−メタクリル酸−アクリル酸エステル共重合体、スチレン−α―メチルスチレン−アクリル酸共重合体、スチレン−α―メチルスチレン−アクリル酸−アクリル酸エステル共重合体、スチレン−マレイン酸共重合体、スチレン−無水マレイン酸共重合体、ビニルナフタレン−アクリル酸共重合体、ビニルナフタレン−マレイン酸共重合体、酢酸ビニル−マレイン酸エステル共重合体、酢酸ビニル−クロトン酸共重合体、酢酸ビニル−アクリル酸共重合体等およびこれらの塩が挙げられる。これらの中で、特に疎水性官能基を有するモノマーと親水性官能基を有するモノマーとの共重合体、疎水性官能基と親水性官能基とを併せ持つモノマーからなる重合体が好ましい。共重合体の形態としては、ランダム共重合体、ブロック共重合体、交互共重合体、グラフト共重合体のいずれの形態でも用いることができる。
【００５８】
上記の塩としては、アンモニア、エチルアミン、ジエチルアミン、トリエチルアミン、プロピルアミン、イソプロピルアミン、ジプロピルアミン、ブチルアミン、イソブチルアミン、ジエタノールアミン、トリエタノールアミン、トリ−ｉｓｏ−プロパノールアミン、アミノメチルプロパノール、モルホリン等の塩基性化合物との塩が挙げられる。これら塩基性化合物の添加量は、上記樹脂成分の中和当量以上であれば特に制限はない。
【００５９】
上記樹脂成分の分子量は、重量平均分子量として１，０００以上１００，０００以下の範囲内であることが好ましく、３，０００以上１０，０００以下の範囲内であることがより好ましい。分子量が上記範囲内であることにより、白色顔料の水中での安定的な分散が得られ、またインクに適用した際の粘度制御等がしやすい。
【００６０】
以上述べた樹脂成分としては市販品を用いることもできる。詳しくは、ジョンクリル６７（重量平均分子量：１２，５００、酸価：２１３）、ジョンクリル６７８（重量平均分子量：８，５００、酸価：２１５）、ジョンクリル５８６（重量平均分子量：４，６００、酸価：１０８）、ジョンクリル６１１（重量平均分子量：８，１００、酸価：５３）、ジョンクリル６８０（重量平均分子量：４，９００、酸価：２１５）、ジョンクリル６８２（重量平均分子量：１，７００、酸価：２３８）、ジョンクリル６８３（重量平均分子量：８，０００、酸価：１６０）、ジョンクリル６９０（重量平均分子量：１６，５００、酸価：２４０）（以上商品名、ＢＡＳＦジャパン株式会社製）等が挙げられる。
【００６１】
樹脂成分の含有量（固形分）は、白色インクの全質量に対して、０．１質量％以上１５質量％以下であることが好ましく、０．５質量％以上１０質量％以下であることが好ましい。樹脂成分の含有量がこの範囲内であると、白色インクを固化・定着させたり、白色顔料の分散性を向上できるという観点から好ましい。
【００６２】
１．１．３．有機溶媒
白色インクは、有機溶媒を含有することができる。白色インクには、複数種の有機溶媒が含有されていてもよい。白色インクに用いる有機溶媒としては、１，２−アルカンジオール類、多価アルコール類、ピロリドン誘導体等が挙げられる。
【００６３】
１，２−アルカンジオール類としては、例えば、１，２−プロパンジオール、１，２−ブタンジオール、１，２−ペンタンジオール、１，２−ヘキサンジオール、１，２−オクタンジオール等が挙げられる。１，２−アルカンジオール類は、記録媒体に対する白色インクの濡れ性を高めて均一に濡らす作用に優れているため、記録媒体上に優れた画像を形成することができる。１，２−アルカンジオール類の含有量は、白色インクの全質量に対して、１質量％以上２０質量％以下であることが好ましい。
【００６４】
多価アルコール類としては、例えば、エチレングリコール、ジエチレングリコール、プロピレングリコール、ジプロピレングリコール、１，３−プロパンジオール、１，４−ブタンジオール、１，６−ヘキサンジオール、グリセリン等が挙げられる。多価アルコール類は、白色インクをインクジェット記録装置に用いた場合に、ヘッドのノズル面でのインクの乾燥固化を抑制して目詰まりや吐出不良等を防止する作用を有する点から好ましく用いることができる。多価アルコール類の含有量は、白色インクの全質量に対して、２質量％以上２０質量％以下であることが好ましい。
【００６５】
ピロリドン誘導体として、例えば、Ｎ−メチル−２−ピロリドン、Ｎ−エチル−２−ピロリドン、Ｎ−ビニル−２−ピロリドン、２−ピロリドン、Ｎ−ブチル−２−ピロリドン、５−メチル−２−ピロリドン等が挙げられる。ピロリドン誘導体は、樹脂成分の良好な溶解剤として作用することができる。ピロリドン誘導体の含有量は、白色インクの全質量に対して、３質量％以上２５質量％以下であることが好ましい。
【００６６】
１．１．４．界面活性剤
白色インクは、界面活性剤を含有することができる。界面活性剤としては、シリコン系界面活性剤、アセチレングリコール系界面活性剤等が挙げられる。
【００６７】
シリコン系界面活性剤としては、ポリシロキサン系化合物等が好ましく用いられ、例えば、ポリエーテル変性オルガノシロキサン等が挙げられる。より詳しくは、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４８（以上商品名、ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学株式会社製）等が挙げられる。シリコン系界面活性剤は、記録媒体上で白色インクの濃淡ムラや滲みを生じないように均一に広げる作用を有している点で好ましく用いることができる。シリコン系界面活性剤の含有量は、白色インクの全質量に対して、０．１質量％以上１．５質量％以下であることが好ましい。
【００６８】
アセチレングリコール系界面活性剤として、例えば、サーフィノール１０４、１０４Ｅ、１０４Ｈ、１０４Ａ、１０４ＢＣ、１０４ＤＰＭ、１０４ＰＡ、１０４ＰＧ−５０、１０４Ｓ、４２０、４４０、４６５、４８５、ＳＥ、ＳＥ−Ｆ、５０４、６１、ＤＦ３７、ＤＦ１１０Ｄ、ＣＴ１１１、ＣＴ１２１、ＣＴ１３１、ＣＴ１３６、ＴＧ、ＧＡ（以上全て商品名、Ａｉｒ  Ｐｒｏｄｕｃｔｓ  ａｎｄ  Ｃｈｅｍｉｃａｌｓ．  Ｉｎｃ．社製）、オルフィンＢ、Ｙ、Ｐ、Ａ、ＳＴＧ、ＳＰＣ、Ｅ１００４、Ｅ１０１０、ＰＤ−００１、ＰＤ−００２Ｗ、ＰＤ−００３、ＰＤ−００４、ＥＸＰ．４００１、ＥＸＰ．４０３６、ＥＸＰ．４０５１、ＡＦ−１０３、ＡＦ−１０４、ＡＫ−０２、ＳＫ−１４、ＡＥ−３（以上全て商品名、日信化学工業株式会社製）、アセチレノールＥ００、Ｅ００Ｐ、Ｅ４０、Ｅ１００（以上全て商品名、川研ファインケミカル株式会社製）等が挙げられる。アセチレングリコール系界面活性剤は、他の界面活性剤と比較して、表面張力および界面張力を適正に保つ能力に優れており、かつ起泡性がほとんどないという特性を有する。アセチレン系界面活性剤の含有量は、白色インクの全質量に対して、０．１質量％以上１．０質量％以下であることが好ましい。
【００６９】
１．１．５．水
本実施形態に係る白色インクは、水を５０％以上含有する、いわゆる水系インクであってもよい。水系インクは、非水系（溶剤系）インク（例えば、印刷物に用いるインクとしては特開２００７−１６１０３号）に比べて、印刷ヘッドに用いられているピエゾ素子や、印刷媒体に含まれる有機バインダー等への反応性が弱く、溶かしてしまう、腐食するといった不具合が少ない。また、非水系（溶剤系）インクでは、用いた溶剤が高沸点・低粘度であると、乾燥時間が非常にかかるという問題も生ずる。さらに、溶剤系インクに比べて水系インクは臭いも非常に抑えられており、半分以上が水であるので環境にも良いという利点がある。
【００７０】
１．１．６．その他の成分
白色インクは、さらに、ｐＨ調整剤、ポリオレフィンワックス、防腐剤・防かび剤、防錆剤、キレート化剤等を含有することができる。これらの材料を添加すると、白色インクの有する特性をさらに向上させる点から好ましい。
【００７１】
ｐＨ調整剤としては、例えば、リン酸二水素カリウム、リン酸水素二ナトリウム、水酸化ナトリウム、水酸化リチウム、水酸化カリウム、アンモニア、ジエタノールアミン、トリエタノールアミン、トリイソプロパノールアミン、炭酸カリウム、炭酸ナトリウム、炭酸水素ナトリウム等が挙げられる。
【００７２】
ポリオレフィンワックスとしては、例えば、エチレン、プロピレン、ブチレン等のオレフィンまたはその誘導体から製造したワックスおよびそのコポリマー、具体的には、ポリエチレン系ワックス、ポリプロピレン系ワックス、ポリブチレン系ワックス等が挙げられる。ポリオレフィンワックスとしては、市販されているものを利用することができ、具体的には、ノプコートＰＥＭ１７（商品名、サンノプコ株式会社製）、ケミパールＷ４００５（商品名、三井化学株式会社製）、ＡＱＵＡＣＥＲ５１５、ＡＱＵＡＣＥＲ５９３（以上商品名、ビックケミー・ジャパン株式会社製）等を用いることができる。ポリオレフィンワックスを白色インクに添加すると、画像の耐擦性を向上できるという観点から好ましい。ポリオレフィンワックスの含有量は、白色インクの全質量に対して、好ましくは０．０１質量％以上１０質量％以下であり、より好ましくは０．０５質量％以上１質量％以下である。
【００７３】
防腐剤・防かび剤としては、例えば、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ジベンジソチアゾリン−３−オン等が挙げられる。市販品では、プロキセルＸＬ２、プロキセルＧＸＬ（以上商品名、アビシア社製）や、デニサイドＣＳＡ、ＮＳ−５００Ｗ（以上商品名、ナガセケムテックス株式会社製）等が挙げられる。
【００７４】
防錆剤としては、例えば、ベンゾトリアゾール等が挙げられる。
【００７５】
キレート化剤としては、例えば、エチレンジアミン四酢酸およびそれらの塩類（エチレンジアミン四酢酸二水素二ナトリウム塩等）等が挙げられる。
【００７６】
１．１．７．白色インクの物性
白色インクをインクジェット記録装置に用いる場合において、白色インクの２０℃における粘度は、２ｍＰａ・ｓ以上１０ｍＰａ・ｓ以下であることが好ましく、３ｍＰａ・ｓ以上６ｍＰａ・ｓ以下であることがより好ましい。白色インクの２０℃における粘度が上記範囲内にあると、ノズルから白色インクの液滴が適量吐出され、液滴の飛行曲がりや飛散を一層低減することができるため、インクジェット記録装置に好適に使用することができる。白色インクの粘度は、振動式粘度計ＶＭ−１００ＡＬ（山一電機株式会社製）を用いて、白色インクの温度を２０℃に保持することで測定できる。
【００７７】
２．液滴吐出装置
本実施形態に係る液滴吐出装置は、上述した複数の白色インクを有するインクセットを備える。本実施形態に係る液滴吐出装置は、上述した白色インクを液滴として吐出できるものであれば特に限定されない。以下、液滴吐出装置として、インクジェット記録ヘッドを備えたインクジェット記録装置を用いた例について説明する。
【００７８】
インクジェット記録装置は、インクジェット式記録ヘッド、本体、トレイ、ヘッド駆動機構、キャリッジ、インクカートリッジなどを備えたものを例示できる。上述した複数の白色インクを有するインクセットは、インクカートリッジに収容され、インクジェット式記録ヘッドに搭載することができる。
【００７９】
インクジェット式記録ヘッドの方式としては、例えば、ノズルとノズルの前方に置いた加速電極の間に強電界を印加し、ノズルからインクを液滴状で連続的に噴射させ、インク滴が偏向電極間を飛翔する間に記録情報信号を偏放射線電極に与えて記録する方式またはインク滴を偏向することなく記録情報信号に対応して噴射させる方式（静電吸引方式）、小型ポンプでインク液に圧力を加え、ノズルを水晶振動子等で機械的に振動させることにより、強制的にインク滴を噴射させる方式、インク液に圧電素子で圧力と記録情報信号を同時に加え、インク滴を噴射・記録させる方式（ピエゾ方式）、インク液を記録情報信号にしたがって微小電極で加熱発泡させ、インク滴を噴射・記録させる方式（サーマルジェット方式）等が挙げられる。
【００８０】
インクジェット記録装置は、内部に専用のコントロールボード等を備えており、インクジェット式記録ヘッドのインクの吐出タイミングおよびヘッド駆動機構の走査を制御することができる。
【００８１】
３．画像形成方法
本実施形態に係る画像形成方法は、液滴吐出装置を用いた画像形成方法であって、記録媒体上に前述したインクセットに備えられた第１白色インクを液滴として吐出する工程と、前記記録媒体上に前述したインクセットに備えられた第２白色インクを液滴として吐出する工程と、を含む。第１白色インクおよび第２インクについては、上記「１．インクセット」で説明したものと同様であるので、説明を省略する。以下、上述したインクジェット記録装置を用いた場合の画像形成方法の一例について説明する。
【００８２】
まず、インクジェット式記録ヘッドから、第１白色インクの液滴を記録媒体上に吐出させた後、第２白色インクの液滴を記録媒体上に吐出させる。なお、第１白色インクと第２白色インクの吐出タイミングは、特に限定されず、第２白色インクを吐出した後に第１白色インクを吐出してもよいし、第１白色インクと第２白色インクとを同時に吐出してもよい。また、記録媒体上に吐出される第１白色インクおよび第２白色インクは、液滴重量や、打ち込み比を変化させることによって、得られる画像が所望の色相や彩度になるように調整することができる。このようにして、所望の色相や彩度を有する白色画像を記録媒体上に形成することができ、画像の彩度を詳細な範囲で調整することができる。
【００８３】
なお、第１白色インクおよび第２白色インクの両方を吐出させて、白色画像を形成する方法について示したが、所望の色相を有する画像が１つの白色インクで再現できる場合には、１つの白色インクを用いて画像を形成すればよい。
【００８４】
４．実施例
以下、本発明を実施例により具体的に説明するが、本発明はこれらに限定されるものではない。
【００８５】
４．１．白色インクの調製
白色インクの調製に用いた材料は、以下の通りである。
【００８６】
・中空構造を有する粒子ａ（アクリルスチレン系中空樹脂、製品名：ＳＸ８７８２（Ｄ）、ＪＳＲ株式会社製、平均粒子径ｄ５０：７００ｎｍ）
・中空構造を有する粒子ｂ（アクリルスチレン系中空樹脂、製品名：ＳＸ８７８２（Ｄ）、ＪＳＲ株式会社製、平均粒子径ｄ５０：６００ｎｍ）
・二酸化チタン粒子ａ（平均粒子径ｄ５０：２８０ｎｍ）
・二酸化チタン粒子ｂ（平均粒子径ｄ５０：３００ｎｍ）
・二酸化チタン粒子ｃ（平均粒子径ｄ５０：３６０ｎｍ）
・二酸化チタン粒子ｄ（平均粒子径ｄ５０：４００ｎｍ）
・二酸化チタン粒子ｅ（平均粒子径ｄ５０：４４０ｎｍ）
・スチレン−アクリル酸共重合体
・１，２−ヘキサンジオール
・グリセリン
・トリエタノールアミン
・シリコン系界面活性剤（ビックケミー・ジャパン株式会社製、商品名「ＢＹＫ−３４８」）
・超純水
（１）白色インクＡ
表１に示す配合量で、中空構造を有する粒子ａ、スチレン−アクリル酸共重合体、１，２−ヘキサンジオール、グリセリン、トリエタノールアミン、シリコン系界面活性剤および超純水を混合撹拌して、孔径５μｍの金属フィルターにてろ過、真空ポンプを用いて脱気処理をして、白色インクＡを得た。
【００８７】
（２）白色インクＢ
中空構造を有する粒子ａを二酸化チタン粒子ａに換えた以外は、上記の白色インクＡと同様にして、白色インクＢを得た。
【００８８】
（３）白色インクＣ
中空構造を有する粒子ａを二酸化チタン粒子ｂに換えた以外は、上記の白色インクＡと同様にして、白色インクＣを得た。
【００８９】
（４）白色インクＤ
中空構造を有する粒子ａを二酸化チタン粒子ｃに換えた以外は、上記の白色インクＡと同様にして、白色インクＤを得た。
【００９０】
（５）白色インクＥ
中空構造を有する粒子ａを二酸化チタン粒子ｄに換えた以外は、上記の白色インクＡと同様にして、白色インクＥを得た。
【００９１】
（６）白色インクＦ
中空構造を有する粒子ａを二酸化チタン粒子ｅに換えた以外は、上記の白色インクＡと同様にして、白色インクＦを得た。
【００９２】
（７）白色インクＧ
中空構造を有する粒子ａを、二酸化チタン粒子ａおよび中空構造を有する粒子ｂに換えた以外は、上記の白色インクＡと同様にして、白色インクＧを得た。
【００９３】
【表１】
2012017383.tif 000003
【００９４】
４．２．分光反射率比の評価
（１）分光反射率の測定用サンプルの作成
白色インクＡ〜Ｇをインクジェットプリンター（セイコーエプソン株式会社製、商品名「ＰＸ−Ｇ９３０」）の専用カートリッジのインク室にそれぞれ充填した。そして、インクカートリッジをプリンターに装着し、記録媒体（「ＯＨＰシート」コクヨ株式会社製）に対してベタパターン画像の記録を行った。記録は、解像度１４４０×１４４０ｄｐｉで、ベタパターン画像のＬ＊値が７２になるようにｄｕｔｙ値を変化させることによって調整した。このようにして、分光反射率の測定用サンプルＡ〜Ｇを得た。なお、得られた記録物は、目視観察では白色を呈した。
【００９５】
（２）分光反射率の測定
分光測光器Ｓｐｅｃｔｒｏｌｉｎｏ（商品名、ＧｒｅｔａｇＭａｃｂｅｔｈ社製）を用いて、Ｄ５０光源、視野角２度の条件の下、分光反射率の測定用サンプルＡ〜ＧのＬ＊値を測定して、各サンプルのＬ＊値が７２であることを確認した。また、Ｌ＊値が７２における各サンプルのＣ＊値を併せて測定した。
【００９６】
次に、分光測光器Ｓｐｅｃｔｒｏｌｉｎｏ（商品名、ＧｒｅｔａｇＭａｃｂｅｔｈ社製）を用いて、Ｄ５０光源、観測視野２°の条件の下、測定波長範囲３８０ｎｍ以上７３０ｎｍ以下における分光反射率を測定した。得られた分光反射率の値を基にして、分光反射率の測定用サンプルＡ〜Ｇ毎に上述した分光反射率比を算出した。
【００９７】
なお、上記の分光測光器を用いた測定は、サンプルの測定面とは反対側の面を黒色台紙で覆って行った。黒色台紙は以下のように作成した。まず、フォトブラックインク（ＩＣＢＫ３３、セイコーエプソン株式会社製）をインクジェットプリンター（セイコーエプソン株式会社製、商品名「ＰＸ−Ｇ９３０」）の専用カートリッジのブラックインク室に充填して、インクカートリッジをプリンターに装着した。次いで、プリンターに接続されたＰＣのソフトウェア上の画像入力データを「（Ｒ，Ｇ，Ｂ）＝（０，０，０）」、「色補正なし」の条件に設定した。そして、記録媒体（「写真用紙＜光沢＞」セイコーエプソン株式会社製）に対してベタパターン画像の記録を行った。記録は、解像度１４４０×１４４０ｄｐｉで、１００％ｄｕｔｙで行った。このようにして得られた黒色台紙を分光測光器を用いた測定に使用した。なお、黒色台紙を用いた場合は、白色台紙を用いた場合に比べてＬ＊値は低い値を示すこととなる。
【００９８】
４．３．白色インクの打ち込み比毎の彩度評価
（１）彩度評価用サンプルの作成
白色インクＡおよび白色インクＢを用いて、インクジェットプリンター（セイコーエプソン株式会社製、商品名「ＰＸ−Ｇ９３０」）の専用カートリッジのインク室にそれぞれ充填した。そして、インクカートリッジをプリンターに装着し、記録媒体（「ＯＨＰシート」コクヨ株式会社製）に対して、白色インクＡおよび白色インクＢの打ち込み比毎にｄｕｔｙ値を変化させて、彩度評価用サンプルを形成した。
【００９９】
なお、記録媒体に対する白色インクＡと白色インクＢとの打ち込み比（白色インクＡ：白色インクＢ）は、１００：０（以下、「比率１」ともいう。）、７５：２５（以下、「比率２」ともいう。）、５０：５０（以下、「比率３」ともいう。）、２５：７５（以下、「比率４」ともいう。）、０：１００（以下、「比率５」ともいう。）、とした。
【０１００】
（２）彩度の測定
分光測光器Ｓｐｅｃｔｒｏｌｉｎｏ（商品名、ＧｒｅｔａｇＭａｃｂｅｔｈ社製）を用いて、得られた彩度評価用サンプル毎にＬ＊値およびＣ＊値を測定した。なお、このときの測定条件は、「４．２．分光反射率比の評価」と同様にした。
【０１０１】
４．４．評価結果
４．４．１．分光反射率の測定結果
図１〜図３は、反射率測定用サンプルＡ〜Ｇの分光反射率分布図を示すものである。また、表２は、反射率測定用サンプル毎の４３０ｎｍにおける分光反射率、６８０ｎｍにおける分光反射率、分光反射率比、および彩度（Ｃ＊）の測定結果を示すものである。また、図４は、反射率測定用サンプルＡ〜Ｇの分光反射率比と彩度（Ｃ＊）との相関を示す図である。図４に示すように、分光反射率比が高いほど、彩度（Ｃ＊）が高いことがわかる。
【０１０２】
【表２】
2012017383.tif 000004
【０１０３】
また、得られた反射率測定用サンプルＡ〜Ｇを目視にて色相を判定したところ、反射率比が高いほど青みがかった色相を備えており、反射率比が低いほど黄みがかった色相を備えていることが確認できた。特に、反射率比が１．２５以上である反射率測定用サンプルＢ〜Ｆは、青みの強い色相を備えた白色画像であった。また、反射率比が１．１以下である反射率測定用サンプルＡは、黄みの強い色相を備えた白色画像であった。
【０１０４】
以上の分光反射率比の測定結果から、複数の白色インクをインクセットとして組み合わせる場合において、白色インク間の反射率比の差が大きい程、彩度や色相の表現範囲を広げられることが示された。
【０１０５】
４．４．２．彩度評価用サンプルの測定結果
図５は、各比率を維持したままｄｕｔｙ値を上昇させた場合における、Ｃ＊値の変化を表したものである。これによって１つの白色インク（例えば白色インクＡ、比率１のみ）しか備えていない場合は、広い範囲の彩度が再現出来ないことがわかる。一方、２つの白色インク（例えば白色インクＡおよび白色インクＢ）を持ったインクセットであれば、ｄｕｔｙ値を調整するとさらに広い範囲の彩度が調整可能になる事が示された。また、打ち込み率も調整できる場合はさらに非常に広い範囲の彩度が表現出来ることも示された。
【０１０６】
図６は、白色インクＡおよび白色インクＢの打ち込み比毎にｄｕｔｙ値を上昇させた場合における彩度（Ｃ＊値）の表現範囲を示すものである。図６において、横軸は白色度（Ｌ＊値）を示すものであり、縦軸は彩度（Ｃ＊値）を示すものである。なお、白色インクを用いた記録において、白色度（Ｌ＊値）とｄｕｔｙ値は比例関係にあり、ｄｕｔｙ値を高くすると白色度（Ｌ＊値）も比例して高くなる。
【０１０７】
特定のｄｕｔｙ値（Ｌ＊値）を設定して白色インクを単独で用いて白色画像を形成すると、彩度を１点でしか表現できない。一方、インクセットとして複数の白色インクを有していると、特定のｄｕｔｙ値（もしくはＬ＊値）を設定しても、白色インク毎の打ち込み比を変えることにより白色インクの彩度を変化させることができる。具体的には、白色インクＡおよび白色インクＢを備えたインクセットを用いて白色インクの打ち込み比を変化させると、図６における比率２〜比率４の曲線上の彩度を表現できることが確認できた。このことから、白色インクＡと白色インクＢとの打ち込み比を細かく変化させると、比率１の曲線と比率５の曲線に挟まれた領域の彩度を表現できることが示された。このように、反射率比の異なる２種類以上の白色インクを備えたインクセットは、彩度を詳細な範囲で表現できることが示された。
【０１０８】
さらに、記録媒体に対する白色インクＡと白色インクＢとの打ち込み比３５：６５（以下、「比率６」ともいう。）、６０：４０（以下、「比率７」ともいう。）、９０：１０（以下、「比率８」ともいう。）を加え、白色度（Ｌ＊値）が７０以上を示す範囲においての彩度の変化を図７に示す。この結果より、彩度約８．２から約２．２の範囲を８つの比率パターンによりほぼ全て表現することが可能となり、黒色台紙を用いて白色度（Ｌ＊値）が７０以上を示す非常に困難な条件化でも、さらに打ち込み比を調整することにより詳細に彩度を表現出来ることが示された。
【０１０９】
一方、白色インクＢを１００％ｄｕｔｙで記録媒体に記録し、それに対してライトシアンインク（ＩＣＬＣ５５、セイコーエプソン社製）をｄｕｔｙ１％、２％、３％で打ち込みを行い、黒色台紙を用いて白色度と彩度を測定した。この結果を表３に示す。また、ｄｕｔｙ値を１％上げていくことによる彩度（Ｃ＊値）の変化率を表３に併せて示した。この結果から明らかな通り、濃度の薄いライトシアンインク（Ｌｃ）をｄｕｔｙ１％刻みで用いても、彩度（Ｃ＊値）を０．３前後刻みでしか表現が出来ず、満足のいく結果ではなかった。
【０１１０】
【表３】
2012017383.tif 000005
【０１１１】
本発明は、前述した実施形態に限定されるものではなく、種々の変形が可能である。例えば、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【図１】
2012017383.tif 000006
【図２】
2012017383.tif 000007
【図３】
2012017383.tif 000008
【図４】
2012017383.tif 000009
【図５】
2012017383.tif 000010
【図６】
2012017383.tif 000011
【図７】
2012017383.tif 000012